(57)【要約】【課題】石膏系ボード材料を木造枠組又は木造軸組の屋外側面に耐力面材として固定することにより、壁倍率２．０以上の耐力性能を木造外壁に与える。【解決手段】木造外壁(1)は、石膏板(3)を枠組(10)の屋外側面に固定した構成を有する。枠組に固定された屋外側面の石膏板(3)の石膏コア部分には、面材の耐力劣化を防止する耐力劣化防止剤としてオルガノポリシロキサン化合物が混入される。石膏板は、0.8×10-3〜 1.0×10-3m2・s・Pa/ngの範囲内の透湿抵抗値を有する。木造外壁は、短期水平荷重に抗する壁倍率２．０以上の耐力を保有する。【選択図】図１
2015165087.tif 000002
【特許請求の範囲】
【請求項１】
木造枠組又は木造軸組の屋外側面に面材を施工した構造を有する木造外壁構造において、
木造枠組部材又は木造軸組部材の屋外側面に耐力面材として固定された石膏板を有し、
該石膏板の石膏コア部分は、耐力劣化を防止する耐力劣化防止剤としてオルガノポリシロキサン化合物を含有しており、
前記石膏板を耐力面材として前記枠組又は軸組に固定してなる壁体は、短期水平荷重に抗する木造外壁の強度として、２．０以上の壁倍率を保有することを特徴とする木造外壁構造。
【請求項２】
前記石膏板の石膏コア部分は、屋外側面の耐火性を向上すべく、耐火補強材を更に含有することを特徴とする請求項１に記載の木造外壁構造。
【請求項３】
外装下地材又はスペーサ部材を介して前記石膏板の屋外側面に外装仕上げ材が固定され、前記石膏板と前記外装仕上げ材との間に通気層が形成され、防湿シート及び内装面材が、前記枠組の屋内側面に取付けられたことを特徴とする請求項１又は２に記載の木造外壁構造。
【請求項４】
前記石膏板は、0.8×10-3〜 1.0×10-3m2・s・Pa/ngの範囲内の透湿抵抗値を有することを特徴とする請求項１乃至３のいずれか１項に記載の木造外壁構造。
【請求項５】
前記石膏板の屋外側面には、1.0×10-3m2・s・Pa/ng 以下の透湿抵抗値を有する第２石膏板が積層されることを特徴とする請求項１乃至４のいずれか１項に記載の木造外壁構造。
【請求項６】
前記石膏板の外縁部に配置される固定具の間隔(P1)は、５０mm以上且つ１５０mm以下に設定され、前記石膏板の中央部に配置される前記固定具の間隔(P2)は、１００mm以上且つ３００mm以下に設定されることを特徴とする請求項１乃至４のいずれか1項に記載の木造外壁構造。
【請求項７】
木造枠組又は木造軸組の屋外側面に面材を施工した構造を有する木造外壁の施工方法において、
短期水平荷重に抗する木造外壁の強度として２．０以上の壁倍率を確保すべく、耐力劣化防止剤としてオルガノポリシロキサン化合物を石膏コア部分に混入し又は含有せしめた石膏板を耐力面材として木造枠組部材又は木造軸組部材の屋外側面に固定することを特徴とする木造外壁の施工方法。
【請求項８】
前記屋外側面の耐火性を向上すべく、耐火補強材が前記石膏コア部分に更に混入された石膏板を前記耐力面材として使用することを特徴とする請求項７に記載の施工方法。
【請求項９】
外装下地材又はスペーサ部材を介して前記石膏板の屋外側面に外装仕上げ材を固定して、前記石膏板と前記外装仕上げ材との間に通気層を形成するとともに、防湿シート及び内装面材を前記枠組の屋内側面に取付けることを特徴とする請求項７又は８に記載の施工方法。
【請求項１０】
前記石膏板の透湿抵抗値が0.8×10-3〜 1.0×10-3m2・s・Pa/ngであることを特徴とする請求項７乃至９のいずれか1項に記載の施工方法。
【請求項１１】
1.0×10-3m2・s・Pa/ng 以下の透湿抵抗値を有する第２石膏板を前記石膏板の屋外側面に積層することを特徴とする請求項７乃至１０のいずれか1項に記載の施工方法。
【請求項１２】
前記石膏板の外縁部に配置される前記固定具の間隔(P1)を５０mm以上且つ１５０mm以下に設定し、前記石膏ボードの中央部に配置される前記固定具の間隔(P2)を１００mm以上且つ３００mm以下に設定することを特徴とする請求項７乃至１０のいずれか１項に記載の施工方法。
【発明の詳細な説明】
【技術分野】
【０００１】
本発明は、木造外壁の耐力壁構造及びその施工方法に関するものであり、より詳細には、短期水平荷重に対して壁倍率２．０以上の耐力を保有する木造外壁の耐力壁構造及びその施工方法に関するものである。
【背景技術】
【０００２】
一般に、木造外壁構造等の木構造建築物の構法は、木造軸組構法及び木造枠組壁構法に大別されるが、いずれの構法においても、建築物は、地震時又は暴風時の短期水平荷重に耐える十分な耐震性及び耐圧性を備えることが望ましい。短期水平荷重に抗する木造建築物の強度を示す指標として、建築物の梁間方向及び桁行方向における構造耐力上有効な耐力壁の軸組長さが、一般に使用される。この種の軸組長さの算定には、耐力壁の構造に相応した壁倍率が用いられる。短期水平荷重に抗する耐力壁の強度は、耐力壁の壁倍率に壁長を乗じた値に比例すると考えられている。従って、短期水平荷重に対する建築物の耐久性は、壁倍率×壁長の数値を梁間方向及び桁行方向に夫々合算した数値に基づいて判定される。
【０００３】
図６は、従来技術に係る木造外壁の耐力壁構造を概略的に示す部分破断斜視図及び横断面図である。
【０００４】
図６に示すように、耐力壁構造を有する木造外壁１００は、縦枠１１３を含む枠組１１０を有する。枠組１１０を構成する縦枠１１３のみが図６に図示されているが、枠組１１０は、縦枠１１３に対して上枠及び下枠（図示せず）を一体的に組み付けた構成を有する。木質系合板１１１が、内装面材として枠組１１０の屋内側面に一体的に積層される。
【０００５】
他方、枠組１１０の屋外側面には、木質系の構造用合板１０３が、耐力面材として枠組１１０の屋外側面に固定される。図６に示す木造外壁１００においては、外装仕上げ材１０８が胴縁材１０７及び留付金具１０９によって合板１０３の屋外側面に固定される。透湿防水シート１０６が、構造用合板１０３の屋外側面に積層され、通気層１０５が、合板１０３と外装仕上げ材１０８との間に形成される。
【０００６】
壁芯方向に間隔を隔てて配置された縦枠１１３の間には、断熱材（ロックウール系又はグラスウール系の断熱材）１１４が充填される。防湿シート１１６が、断熱材１１４及び縦枠１１３と、合板１１１との間に介挿される。
【０００７】
図６に示す外壁１００は、構造用合板１０３を枠組１１０の屋外側面に固定した構造を有するので、構造用合板１０３が耐力面材として所要の耐力を発揮する。このため、木造外壁１００は、壁倍率２．０以上の木造耐力壁として構造上有効に使用することができる。
【０００８】
図６に示す木造耐力壁は、構造用合板を用いた構成のものであるが、石膏系面材を用いた木造耐力壁として、グラスティッシュ（ガラス繊維不織布）を表層に埋設した特殊な石膏板を木造枠組又は木造軸組に取付けた構成のものが、本出願人の出願に係る特開２００１−２２７０８６号公報に記載されている。現状では、石膏板を木造軸組又は木造枠組の屋内側面に固定した壁倍率２．０以上の木造耐力壁も、許容されている。しかし、後述する如く、風雨や湿気等の外界環境の影響に依る石膏板の経年劣化等のために、石膏板を屋外の耐力面材として使用することは許容されていないことから、石膏板を木造軸組又は木造枠組の屋外側面に固定してなる壁倍率２．０以上の木造外壁は、これまでに実用化されておらず、その開発も行なわれていない事情がある。
【先行技術文献】
【特許文献】
【０００９】
【特許文献１】特開２００１−２２７０８６号公報
【発明の概要】
【発明が解決しようとする課題】
【００１０】
過去又は現在において施工され、或いは、現在使用されている各種耐力壁のボード材料の中では、構造用合板が、比較的良好な水平加力試験結果を示すと一般に考えられている。即ち、面材として構造用合板を使用した耐力壁モデルの場合、一般に、初期剛性が比較的低く顕れるが、最大耐力が大きく、しかも、剪断変形角の増大による耐力劣化は、顕著には生じない。従って、構造用合板を使用した耐力壁にあっては、比較的高い壁倍率を適用することができる。しかしながら、構造用合板は、石膏板や珪酸カルシウム板等の無機質系ボード材料に比べて防耐火性能が劣ることから、建築物の防耐火性能を向上する上では、必ずしも望ましくない。
【００１１】
これに対し、石膏板等の無機質系ボード材料は、建築物の防耐火性能を向上する上で有利であり、しかも、比較的高い初期剛性を示す。
【００１２】
しかしながら、木造建築物の外壁には、長期間に亘る耐候性、耐久性等が要求されるので、外壁の屋外側面に使用可能な面材については、短期的な防水性及び耐水性のみならず、長期間に繰り返し作用する水湿、温度変化及び熱応力等の影響による耐力又は強度の経年劣化等を考慮する必要がある。このため、石膏板を木造外壁の屋外側の耐力面材として用いた耐力壁は、現状では、許容されていない。
【００１３】
本発明は、このような事情に鑑みてなされたものであり、その目的とするところは、無機質系ボード材料を木造枠組又は木造軸組の屋外側面に耐力面材として固定することにより、短期水平荷重に対して壁倍率２．０以上の耐力を保有するようにした木造外壁の耐力壁構造及びその施工方法を提供することにある。
【課題を解決するための手段及び作用】
【００１４】
本発明は、上記目的を達成すべく、木造枠組又は木造軸組の屋外側面に面材を施工した構造を有する木造外壁構造において、
木造枠組部材又は木造軸組部材の屋外側面に耐力面材として固定された石膏板を有し、
該石膏板の石膏コア部分は、耐力劣化を防止する耐力劣化防止剤としてオルガノポリシロキサン化合物を含有しており、
前記石膏板を耐力面材として前記枠組又は軸組に固定してなる壁体は、短期水平荷重に抗する木造外壁の強度として、２．０以上の壁倍率を保有することを特徴とする木造外壁構造を提供する。
【００１５】
本発明の上記構成によれば、木造枠組部材又は木造軸組部材に固定された屋外側面の石膏板は、耐力劣化防止剤として、オルガノポリシロキサン化合物を含有するので、上記壁体は、木造外壁の強度として、２．０以上の壁倍率を発揮する。
【００１６】
一般に、オルガノポリシロキサン化合物は、短期的な石膏板の防水性又は耐水性を向上するための防水剤又は撥水剤として把握されるにすぎず、石膏板の強度低下又は耐力劣化に対するオルガノポリシロキサン化合物の強度維持作用は、過去に着目されておらず、そのような観点の研究も過去に実施されていない。しかしながら、長年の使用を模擬した過酷な劣化処理を受けた石膏板において、石膏コア部分に混入したオルガノポリシロキサン化合物が劣化処理後の強度維持に寄与する現象が、本発明者等の実験において認められた。これは、熱劣化の影響があるパラフィン系防水剤等の他の防水剤を石膏コア部分に混入した石膏板には、観られない現象である。即ち、オルガノポリシロキサン化合物を石膏コア部分に含有した屋外側面の石膏板には、湿気及び／又は太陽熱等の屋外環境に起因した耐力及び強度の経年劣化が実質的に生じず、従って、このような石膏板は、壁倍率２．０以上の耐力を確保するために、屋外側の耐力面材として使用することができることが本発明者等の実験により判明した。
【００１７】
好適には、上記石膏板は、屋外側面の耐火性を向上すべく、耐火補強材を更に含有する。好ましくは、石膏板の屋外側面には、胴縁材等の外装下地材又はスペーサ部材を介して外装仕上げ材が固定され、石膏板と外装仕上げ材との間に通気層が形成される。更に好ましくは、透湿防水シートが、石膏板の屋外側面に施工されるとともに、防湿シート（防湿フィルム）及び内装面材が、枠組の屋内側面に施工される。
【００１８】
上記石膏板（第１石膏板）の透湿抵抗値は、0.8×10-3〜 1.0×10-3m2・s・Pa/ngの範囲内に好ましく設定し得る。所望により、1.0×10-3m2・s・Pa/ng 以下の透湿抵抗値を有する石膏ボード等の第２石膏板が、第１石膏板の屋外側面に付加的に積層される。第２石膏板として、耐火補強材を配合した強化石膏ボードを好ましく使用し得る。第１石膏板に加えて防湿シート（8.2×10-2m2・s・Pa/ng以上の透湿抵抗値を有する防湿シート(JIS A 6930)）、第２石膏板及び透湿防水シート（0.19×10-3m2・s・Pa/ng以下の透湿抵抗値を有する透湿防水シート(JIS A 6111)）を用いる場合、好ましくは、防湿シートの透湿抵抗値は、第１石膏板の透湿抵抗値よりも大きい値に設定され、第１石膏板の透湿抵抗値は、第２石膏板の透湿抵抗値よりも大きい値に設定され、第２石膏板の透湿抵抗値は、透湿防水シートの透湿抵抗値よりも大きい値に設定される。
【００１９】
なお、本明細書において、「面材」は、面剛性により外力を伝達し、或いは、面内方向又は面外方向に変形又は変位して外力を部分的に吸収するボード状又は平板状材料を意味する。また、本明細書において、「石膏板」は、石膏を主材とした石膏コア部分が表面又は表層に露出した石膏板と、石膏コア部分の表面又は表層を石膏ボード用原紙で被覆してなる石膏板（所謂「石膏ボード」）とを包含する概念である。
【００２０】
本発明は更に、木造枠組又は木造軸組の屋外側面に面材を施工した構造を有する木造外壁の施工方法において、
短期水平荷重に抗する木造外壁の強度として２．０以上の壁倍率を確保すべく、耐力劣化防止剤としてオルガノポリシロキサン化合物を石膏コア部分に混入し又は含有せしめた石膏板を耐力面材として木造枠組部材又は木造軸組部材の屋外側面に固定することを特徴とする木造外壁の施工方法を提供する。
【００２１】
本発明者等は、前述したオルガノポリシロキサン化合物の強度維持作用に着目し、耐力劣化防止剤としてオルガノポリシロキサン化合物を石膏コア部分に混入した石膏板に関し、所定の劣化処理後の石膏板の残存強度を測定する残存強度試験を実施した。残存強度試験の結果、このような石膏板の強度残存率は、０．９以上であり、劣化処理前の強度を概ね維持し得ることが判明した。本発明者等は又、上記耐力劣化防止剤を石膏コア部分に混入した石膏板を耐力面材として用いた木造外壁について耐力試験を実施した。耐力試験の結果、このような壁体が約２．３の壁倍率を発揮することが判明した。従って、仮に汎用又は従来の石膏板を木造軸組又は木造枠組の屋外側面に固定し得たとしても、木造外壁について壁倍率を２．０以上に設定し得ない現状又は実情を考慮すると、上記構成の木造外壁及びその施工方法は、極めて有用且つ実利的である。
【発明の効果】
【００２２】
本発明の上記構成によれば、無機質系ボード材料を木造枠組又は木造軸組の屋外側面に耐力面材として固定することにより、短期水平荷重に対して壁倍率２．０以上の耐力を保有するようにした木造外壁の耐力壁構造及びその施工方法を提供することができる。
【図面の簡単な説明】
【００２３】
【図１】図１は、本発明に係る耐力壁構造の構成を概略的に示す木造外壁の部分破断斜視図である。
【図２】図２は、図１に示す木造外壁の横断面図である。
【図３】図３は、図１に示す木造外壁の縦断面図である。
【図４】図４は、実験壁倍率の測定のために試験に供された木造外壁の構造を示す正面図である。
【図５】図５は、図１〜図４に示す枠組壁工法の外壁の構成を軸組構造の木造外壁に適用した構成を示す正面図である。
【図６】図６は、従来の耐力壁構造の構成を概略的に示す木造外壁の部分破断斜視図および横断面図である。
【発明を実施するための形態】
【００２４】
好ましくは、上記耐力劣化防止剤としてのオルガノポリシロキサン化合物としては、化学式（１）であらわされる以下に示すものが例示され、メチルハイドロジェンポリシロキサン、ジメチルポリシロキサン、又はメチルフェニルポリシロキサンから選択される。本発明においては、防水性能及び強度維持作用の優れたメチルハイドロジェンポリシロキサンを耐力劣化防止剤として好ましく使用し得る。
【００２５】
【化１】
2015165087.tif 000003
なお、上記化学式において、Ｒ、Ｒ1及びＲ2は、メチル基、フェニル基、又は水素原子であり、ｍ、ｎは０又は正の整数である。
【００２６】
好適には、石膏コア部分に混入し又は含有せしめられるオルガノポリシロキサン化合物の添加量は、石膏１００重量部に対して０．１〜５重量部に設定される。これは、オルガノポリシロキサン化合物の添加量が０．１重量部より減少すると、所望の石膏板の撥水性を確保し難く、また、同添加量が５重量部よりも増大すると、防・耐火性の点で不利が生じるためである。
【００２７】
本発明の好適な実施形態において、石膏板は、釘又は留付け螺子等の固定具によって枠組部材又は軸組部材の屋外側面に固定される。好適には、石膏板の外縁部に配置される固定具の間隔(P1)は、５０mm以上且つ１５０mm以下に設定され、石膏板の中央部に配置される固定具の間隔(P2)は、１００mm以上且つ３００mm以下に設定され、石膏板を耐力面材として木造枠組部材又は木造軸組部材の屋外側面に固定してなる木造外壁は、２．２以上の壁倍率を発揮する。
【実施例１】
【００２８】
以下、添付図面を参照して、本発明の好適な実施例に係る耐力壁構造の構成について詳細に説明する。
【００２９】
図１、図２及び図３は、本発明に係る耐力壁構造を有する木造外壁の構成を概略的に示す部分破断斜視図、横断面図及び縦断面図である。図４は、図１〜図３に示す耐力壁構造に関し、実験壁倍率の測定対象として設定した枠組壁構法の木造外壁の構造を概略的に示す正面図である。
【００３０】
図１〜図３に示す耐力壁構造の木造外壁１は、枠組壁構法の壁体であり、上枠１８（図３）、下枠１９（図３）及び縦枠１３（図１及び図２）を一体的に組付けてなる枠組１０を有する。
【００３１】
外壁１は、屋外側面の石膏板３を釘又は留付け螺子等の固定具２１（図４）によって枠組１０の屋外側面に固定した構造を有する。
【００３２】
屋外側面の石膏板３は、表層を石膏ボード用原紙で被覆してなる板厚１２．０〜１３．０mm（ＪＩＳ規格：１２．５mm）、比重０．９〜１．１の硬質石膏板である。石膏板３は、耐火補強材及び耐力劣化防止剤として適量のガラス繊維及びオルガノポリシロキサン化合物を混入し又は含有せしめた石膏コア部分を有する。石膏コア部分へのガラス繊維の配合量は、石膏１００重量部当たり０．３〜５重量部であり、石膏コア部分へのオルガノポリシロキサン化合物の配合量は、石膏１００重量部当たり０．１〜５重量部である。石膏板３は又、劣化防止助剤として防カビ剤を石膏コア部分に含有し、石膏コア部分への防カビ剤の配合量は、石膏１００重量部あたり０．１〜１重量部である。また、上記石膏ボード用原紙は、防カビ剤を含有する。
【００３３】
好ましくは、石膏板３の透湿抵抗値は、0.8×10-3〜 1.0×10-3m2・s・Pa/ngの範囲内に設定される。例えば、石膏板３の透湿抵抗値が1.0×10-3m2・s・Pa/ngを超えると、外壁１の壁体内に侵入した湿気が、石膏板３と防湿シート１６との間の領域等に滞留して凝縮する現象、即ち、内部結露現象が発生し易い状態が生じる。このような内部結露現象は、壁体強度の低下や、カビの発生等の要因となるので、内部結露現象の発生を防止すべく、石膏板３の透湿抵抗値を上記のとおり1.0×10-3m2・s・Pa/ng以下に設定することが望ましい。ちなみに、構造用合板の場合、通常は、透湿抵抗値が1.0×10-3m2・s・Pa/ngを超えるので、図６に示す構造用合板１０３の場合、壁体内部の湿度上昇により内部結露が発生し易いと考えられる。
【００３４】
他方、石膏板３の透湿抵抗値を0.8×10-3 m2・s・Pa/ng未満に設定するには、通常は、板厚及び／又は比重を低下せざるを得ず、従って、例えば、石膏板３の板厚を１２．０未満に設定し、或いは、石膏板３の比重を比較的大きく低下せざるを得ないことが多い。一般に、板厚及び比重の低減は、壁厚の低減、壁体重量の軽減、施工性の改善等の点で優位性がある反面、耐力面材としての強度又は耐力を低下させ、或いは、壁体の耐火性能を低下又は劣化させる傾向がある。このため、石膏板３の透湿抵抗値を低減し過ぎると、耐力面材としての強度又は耐力等を十分に確保し難い状況が生じ得るので、石膏板３の透湿抵抗値を0.8×10-3 m2・s・Pa/ng以上に設定し、十分な石膏板３の板厚及び比重を確保することが望ましい。ちなみに、標準的な石膏ボードの透湿抵抗値は、0.3×10-3m2・s・Pa/ngであると考えられている（住宅金融支援機構、木造住宅工事仕様書）。
【００３５】
このように、石膏板３の透湿抵抗値は、内部結露の発生と関連するとともに、石膏板３の板厚、比重、強度、耐力、重量、耐火性能等と関連する。このため、本実施例においては、石膏板３の透湿抵抗値は、0.8×10-3〜 1.0×10-3m2・s・Pa/ngの範囲内に設定され、これにより、内部結露の防止や、石膏板３の板厚、比重、強度、耐力、重量、耐火性能等の適正化又は最適化が図られる。
【００３６】
所望により、外壁１の耐火性能を向上させる耐火面材として、第２石膏板（図示せず）が、石膏板３の外側面に付加的に施工される。第２石膏板の施工として、例えば、石膏板３の屋外側面に石膏ボードを一層以上積層して取付ける施工が挙げられる。第２石膏板として好適に使用し得る石膏ボードとして、ガラス繊維及びバーミキュライト等の耐火補強材を配合した板厚９．０〜２５．０mmの強化石膏ボードが挙げられる。好ましくは、アスファルト系、パラフィン系又はシリコーン系の防水剤や、防カビ剤等を石膏コアに更に配合して耐久性を向上させた強化石膏ボードが、第２石膏板として使用される。
【００３７】
また、壁体強度増大及び耐火性能向上の観点からは、第２石膏板の板厚及び比重を増大させることが好ましいとも想定し得るが、反面、これは、内部結露現象を誘発するような透湿抵抗値の増大をもたらすと懸念される。このため、第２石膏板の透湿抵抗値は、好ましくは、1.0×10-3m2・s・Pa/ng以下（0.07×10-3m2・s・Pa/ng以上）に設定される。所望の強度及び耐火性能を有し、しかも、1.0×10-3m2・s・Pa/ng以下の透湿抵抗値を有する第２石膏板として、以下の石膏ボードを例示し得る。
【００３８】
(1)ガラス繊維、防水剤及び防カビ剤が配合され、厚さ21mm、比重0.78、透湿抵抗値1.0×10-3m2・s・Pa/ngの寸法又は物性を有する石膏ボード
(2)ガラス繊維、防水剤及び防カビ剤が配合され、厚さ12.5mm、比重0.75、透湿抵抗値0.75×10-3m2・s・Pa/ngの寸法又は物性を有する石膏ボード
(3)ガラス繊維、防水剤及び防カビ剤が配合され、厚さ12.5mm、比重1.00、透湿抵抗値0.85×10-3m2・s・Pa/ngの寸法又は物性を有する石膏ボード
【００３９】
ちなみに、透湿抵抗値が1.0×10-3m2・s・Pa/ngを超える板材（比較例）としては、ガラス繊維、防水剤及び防カビ剤が配合され、厚さ12.5mm、比重1.20、透湿抵抗値1.4×10-3m2・s・Pa/ngの寸法又は物性を有する石膏ボード、或いは、厚さ12.5mm、透湿抵抗値1.6×10-3m2・s・Pa/ngの寸法又は物性を有するセメント板等が挙げられる。
【００４０】
更に、本例の外壁１においては、透湿防水シート６が、石膏板３の屋外側面（石膏板３の屋外側面に上記石膏ボード（第２石膏板）を積層した場合には石膏ボードの屋外側面）に施工される。
【００４１】
所望により、石膏板３の屋外側面（石膏板３の屋外側面に上記石膏ボード（第２石膏板）を積層した場合には石膏ボードの屋外側面）には、胴縁材７及び取付金具９（図２）によって窯業系外装材、金属系外装材、樹脂系外装材、木質系外装材等の各種外装仕上げ材８が固定され、外装仕上げ材８の屋内側に通気層５が形成される。所望により、外装仕上げ材８の目地部には、化粧目地材等の目地材１５（図２）が配設され、外装仕上げ材８の屋外側面には、塗装材料、吹き付け材料等を用いた塗装仕上げ又は左官仕上げが施される。
【００４２】
以上説明した構成は、枠組１０の屋外側の構造に関するものであるが、外壁１の屋内側面においては、内装面材１１が枠組１０に取付けられる。内装面材１１として、例えば、板厚９mmの構造用合板が施工される。内装面材１１は、ビス、釘等の係止・係留具や、接着剤等を用いて枠組１０の屋内側面に一体的に取付けられる。
【００４３】
所望により、廃材リサイクル等を考慮し、内装面材１１として石膏板を枠組１０の屋内側面に取付け、枠組１０の屋外側及び屋内側の面材を石膏板のみによって構成するようにしても良い。例えば、内装面材１１として、表層を石膏ボード原紙で被覆し、適量のガラス繊維を石膏コア部分に含有した板厚１２．５mm、比重０．９〜１．１の硬質石膏板を好適に使用し得る。ガラス繊維の配合量は、石膏１００重量部当たり０．３〜５重量部である。内装面材１１として施工される硬質石膏板は、必要に応じてアスファルト系、パラフィン系又はシリコーン系の防水剤を石膏コア部分に含有しても良く、その添加量は、例えば、石膏１００重量部当たり０．１〜５重量部である。
【００４４】
内装面材１１の屋内側面には、外壁1の耐火性能を向上させる耐火面材として、石膏板（石膏ボード）からなる内装面材（図示せず）を一層以上積層して取付けても良い。この種の内装面材として、ガラス繊維及びバーミキュライト等の耐火補強材を配合した強化石膏ボードが挙げられる。
【００４５】
内装面材１１として石膏板を用いることにより、枠組１０の屋外側及び屋内側の面材が石膏板により構成されるので、外壁１の耐火性能が向上する。また、内装面材１１として石膏板を用いるだけでなく、石膏板３の屋外側面及び／又は内装面材１１の屋内側に石膏板を積層することにより、外壁１の耐火性能を更に向上することができる。更に、石膏板３の屋外側面に付加的に施工される第２石膏板や、内装面材１１に石膏板を用い、加えて、内装面材１１の屋内側面に付加的に積層される内装面材として石膏板を用いた場合、外装仕上げ材（サイディング材等）や、壁体の枠組又は軸組等の木質系部材を除き、単一素材の面材、即ち、石膏板のみで壁体を構築することができるので、建築解体時に石膏板が容易に分離でき廃石膏板（ボード）のリサイクル性が向上する。なお、内装面材１１として固定される石膏板は、耐力面材としても機能するので、短期水平荷重に抗する外壁１の耐力は、内装面材１１（石膏板）の施工によっても向上する。
【００４６】
次に、本発明に係る外壁１の耐震性等について説明する。
【００４７】
シリコーン系防水剤としても機能するオルガノポリシロキサン化合物を石膏コア部分に含有した石膏板３を枠組１０の屋外側面に固定した木造枠組壁構法の壁体は、長年の使用を模擬した実験において石膏板３の耐力劣化が実質的に生じず、地震時又は暴風時の短期水平荷重に耐える十分な耐震性及び耐圧性を発揮し、壁倍率２．０以上の高い壁倍率を有することが本発明者等の実験により判明した。このように石膏板３を屋外側面に固定した高い壁倍率且つ木構造の外壁１は、従来の概念では、実現不能と考えられていた構成のものである。
【００４８】
以下、この点について更に説明する。
【００４９】
外壁の屋外側面に配置される面材に関し、有効な壁倍率を発揮する構造材料として材料強度及び許容応力度を求めるには、加熱冷却法、煮沸法及び減圧加圧法に基づく品質基準に適合することが、「枠組壁工法建築物構造計算指針」等によって定められている。石膏板については、殊に煮沸法による劣化処理の過程で耐力が比較的大きく減少することから、従来は、屋外側の面材として有効な壁倍率を得るための材料強度及び許容応力度を確保し得ないものと考えられてきた。
【００５０】
煮沸法に従う劣化処理は、試験体を沸騰水中に４時間以上浸漬した後、常温水中に１時間以上浸漬し、しかる後、恒温乾燥器を用いて気温約７０度の環境の下で、試験体の質量が、養生後のサイドマッチング用試験体の質量を下回るまで乾燥させるという比較的苛酷な劣化処理である。このような劣化処理は、長期間に繰り返し屋外の壁面に作用する水湿、温度変化及び熱応力等の影響により屋外側の面材の耐力又は強度が経年劣化する状態を考慮し、長期的な環境負荷の影響を実験室環境において再現しようとしたものであると考えられる。このような苛酷な劣化処理を経た試験体は、その残存強度を曲げ強度試験によって計測され、計測された残存強度に基づいて、構造上の安全率、即ち、木構造壁の壁倍率を求める基本式（壁倍率＝実験壁倍率×安全率）において採用可能な安全率が定められる。
【００５１】
ここに、パラフィン系防水剤等を含有した石膏板については、劣化処理による材料強度の低下に伴って残存強度が比較的大きく低下し、上式の安全率が０．２程度しか得られなかったことから、石膏板を屋外側面に取付けた構成を有する木構造の外壁は、２．０以上の壁倍率を発揮しないという固定的観念にこれまで支配されてきた。
【００５２】
しかしながら、本発明者等の近年の研究において、オルガノポリシロキサン化合物を石膏コア部分に所定量含有した石膏板は、オルガノポリシロキサン化合物の強度維持作用に依り、劣化処理後の強度を概ね維持し、このため、０．８を超える安全率を壁倍率の算定において採用し得ることが判明した。
【００５３】
即ち、本発明者は、石膏コア部分にメチルハイドロジェンポリシロキサンを石膏１００重量部当たり０．１〜５重量部含む石膏板の試験体を煮沸試験法に従って劣化処理した後、その残存強度を測定するとともに、上記構成の外壁１の試験体に関し、実験壁倍率を求めるための実験を行った。その結果、劣化処理後の試験体の残存強度試験においては、サイドマッチング用試験体の強度に対する試験体の強度残存率が０．９４であった。これは、石膏板の試験体が劣化処理前の強度を概ね維持したことを意味する。
【００５４】
このような試験結果は、パラフィン系防水剤等を含有した石膏板の強度残存率が０．２程度であったことを考慮すると、極めて予想外な試験結果であり、極めて顕著な相違点でもある。
【００５５】
図４には、実験壁倍率を求めるための試験に供された外壁１の構造が示されている。
【００５６】
図４に示す如く、土台５２が、アンカーボルト５３によって鉄筋コンクリート製の布基礎５１の上面に固定される。外壁１は、土台５２上の端根太（又は側根太）５４上に施工される。上階の端根太（又は側根太）５６の下面には、頭つなぎ材５５が固定される。前述の如く、枠組１０は、縦枠１３、上枠１８及び下枠１９からなり、上枠１８と下枠１９との間隔は、約１８００〜約３２００mmの範囲内に設定される。
【００５７】
屋外側の石膏板３が、これらの枠組構成部材１３、１８、１９に対して固定具２１によって固定される。固定具２１は、左右の縦枠１３、上枠１８及び下枠１９に対し、１５０mm以下（５０mm以上）の間隔Ｐ１を隔てて配置され、中央の縦枠１３に対し、３００mm以下（１００mm以上）の間隔Ｐ２を隔てて配置される。本例において、固定具２１は、呼び径３．８mm×呼び長さ３２mmの螺子又はビスであり、インパクトドライバ又は自動ビス打ち機等によって施工される。また、本例において、縦枠１３、上枠１８及び下枠１９は、３８mm×８９mmの木材（角材）からなり、縦枠１３は、５００mm以下の間隔（例えば、４５０mmの間隔）に配置される。
【００５８】
このような壁体に対して面内剪断試験を行った結果、実験壁倍率は、約２．７であった。面材の施工性に係る安全係数（０．９）を前述の強度残存率（０．９４）に対して乗じることによって得られた安全率は、約０．８５であり、従って、壁倍率（壁倍率＝実験壁倍率×安全率）は、約２．３であった。
【００５９】
かくして、枠組１０の屋外側面に石膏板を直に固定した木造外壁においては、２．０以上の壁倍率を達成し得ないという固定観念が存在するにもかかわらず、実際には、このような高い壁倍率の値が得られることが判明した。これは、地震力等に有効に抗する枠組工法の木造耐力壁の外壁が、枠組１０の屋外側面に石膏板を直に取付けることにより施工可能となることを意味しており、従って、本発明は、実用的又は実務的に極めて高い優位性を有する。
【００６０】
図５は、図１〜図４に示された耐力壁構造の構成を軸組構造の木造外壁に適用した構成を示す正面図である。
【００６１】
図５に示す木造外壁１'においては、土台６２が、アンカーボルト６３によって鉄筋コンクリート製の布基礎６１の上面に固定される。外壁１'は、土台６２と、土台６２上に固定された下位受材６４と、土台６２上に所定間隔を隔てて配置された垂直な柱６５及び間柱６６と、柱６５の中間部及び上端に支持された水平な胴つなぎ（図示せず）及び梁（又は胴差）６７とから概ね構成される。なお、軸組を構成する土台６２、下位受材６４、柱６５、間柱６６及び梁６７は、通常の木造建築物において採用される部材断面の木材（角材）である。
【００６２】
屋外側の石膏板３が、下位受材６４、柱６５、間柱６６及び梁６７に対して固定具２１によって固定される。例えば、固定具２１は、下位受材６４、柱６５及び梁６７に対し、１５０mm以下（５０mm以上）の間隔Ｐ１を隔てて配置され、間柱６６に対し、３００mm以下（１００mm以上）の間隔Ｐ２を隔てて配置される。本例において、固定具２１は、呼び径３．８mm×呼び長さ３２mmの螺子又はビスであり、インパクトドライバ又は自動ビス打ち機等によって施工される。
【００６３】
本発明によれば、このような軸組構造の外壁１'によっても、２．０以上の高い壁倍率の値が得られるので、地震力等に有効に抗する軸組構造の木造耐力壁の外壁が、木造軸組の屋外側面に石膏板を直に取付けることにより施工可能となる。これは、実用的又は実務的に極めて有利である。
【００６４】
以上説明したとおり、本発明者等の実験によれば、適量のオルガノポリシロキサン化合物を耐力劣化防止剤として含有した屋外側面の石膏板３は、劣化処理後の強度残存率が極めて高く、従って、枠組又は軸組と、屋外側面の石膏板とによって、短期水平荷重に抗する壁倍率２．０以上の耐力を確保することができる。
【００６５】
以上、本発明の好適な実施例について詳細に説明したが、本発明は上記実施例に限定されるものではなく、特許請求の範囲に記載された本発明の範囲内で種々の変形又は変更が可能であることはいうまでもない。
【００６６】
例えば、石膏板のサイズに相応して軸組又は枠組の適所に継手受材、胴つなぎ材等の補強材を配設しても良く、また、筋交い等の耐震部材を軸組又は枠組に更に設けることも可能である。
【００６７】
また、上記石膏板の全吸水率(JIS A 6901に規定された測定方法によって測定される。)については、石膏板に適宜防水性を付与することにより、５％以下に好ましく設定し得る。
【産業上の利用可能性】
【００６８】
本発明は、木造枠組又は木造軸組の屋外側面に面材を取付けた構造を有する木造外壁の耐力壁構造及びその施工方法に適用される。本発明に係る木造外壁の耐力壁構造及びその施工方法によれば、石膏系の面材又はボード材料を木造枠組又は木造軸組の屋外側面に耐力面材として固定することにより、壁倍率２．０以上の耐力性能を木造外壁に与えることができるので、その実用的効果は、顕著である。
【符号の説明】
【００６９】
１、１'  外壁
３  石膏板（屋外側面）
６  透湿防水シート
７  胴縁材
８  外装仕上げ材
９  取付金具
１０  枠組
１１  内装面材
１３  縦枠
１６  防湿シート
１８  上枠
１９  下枠
２１  固定具
【図１】
2015165087.tif 000004
【図２】
2015165087.tif 000005
【図３】
2015165087.tif 000006
【図４】
2015165087.tif 000007
【図５】
2015165087.tif 000008
【図６】
2015165087.tif 000009